(57)【特許請求の範囲】
【請求項１】
半絶縁性もしくは半導体にて構成される基板（１）と、
前記基板上に電子走行層を構成する第１の窒化物半導体層（２）が形成されていると共に、前記第１の窒化物半導体層の上に前記第１の窒化物半導体層よりも禁制帯幅が大きく電子供給部を構成する第２の窒化物半導体層（３）と前記第２の窒化物半導体層よりも禁制帯幅が小さい第３の窒化物半導体層（４）とによるヘテロジャンクション構造が積層されたチャネル形成層と、
前記基板の平面方向の一方向において、互いに離されて配置され、前記チャネル形成層の表面から前記第１の窒化物半導体層に達するように形成されたソース領域およびドレイン領域（９、１０）と、
前記ソース領域と前記ドレイン領域との間において前記チャネル形成層の表面から前記第１の窒化物半導体層に達するように形成された凹部（５）内に配置され、ｐ型半導体層によって構成されるゲート領域（６）と、を有し、
前記第１の窒化物半導体層と前記第２の窒化物半導体層との界面における前記第１の窒化物半導体層側に２次元電子ガスキャリアを誘起すると共に、前記第２の窒化物半導体層と該第２の窒化物半導体層の上層に位置する前記第３の窒化物半導体層との間に２次元ホールガスを誘起し、前記ソース領域と前記ドレイン領域との間に電流を流す横型のスイッチングデバイスを備え、
前記基板の平面方向において、前記ゲート領域が前記ソース領域および前記ドレイン領域の配列方向に対する垂直方向に複数に分割されて備えられていることを特徴とする窒化物半導体装置。
【請求項２】
前記ゲート領域は、前記チャネル形成層の表面から前記第１の窒化物半導体層に達するように形成されていることを特徴とする請求項１に記載の窒化物半導体装置。
【請求項３】
前記ゲート領域は、前記チャネル形成層の表面から前記チャネル形成層のうち最も前記基板側の前記第２の窒化物半導体層もしくは前記第３の窒化物半導体層の厚みの途中まで達するように形成されていることを特徴とする請求項１に記載の窒化物半導体装置。
【請求項４】
前記ゲート領域の間隔は、該ゲート領域から前記ソース領域までの距離と前記ゲート領域の同方向の長さの和よりも小さくされていることを特徴とする請求項１ないし３のいずれか１つに記載の窒化物半導体装置。
【請求項５】
半絶縁性もしくは半導体にて構成される基板（１）と、
前記基板上に電子走行層を構成する第１の窒化物半導体層（２）が形成されていると共に、前記第１の窒化物半導体層の上に前記第１の窒化物半導体層よりも禁制帯幅が大きく電子供給部を構成する第２の窒化物半導体層（３）と前記第２の窒化物半導体層よりも禁制帯幅が小さく前記第１の窒化物半導体層と共に電子走行層を構成する第３の窒化物半導体層（４）とによるヘテロジャンクション構造が積層されたチャネル形成層と、
前記基板の平面方向の一方向において、互いに離されて配置され、前記チャネル形成層の表面から前記第１の窒化物半導体層に達するように形成されたソース領域およびドレイン領域（９、１０）と、
前記ソース領域と前記ドレイン領域との間に配置され、ｐ型半導体層によって構成されるゲート領域（６）と、を有し、
前記第１の窒化物半導体層と前記第２の窒化物半導体層との界面における前記第１の窒化物半導体層側に２次元電子ガスキャリアを誘起すると共に、前記第２の窒化物半導体層と該第２の窒化物半導体層の上層に位置する前記第３の窒化物半導体層との間に２次元ホールガスを誘起し、前記ソース領域と前記ドレイン領域との間に電流を流す横型のスイッチングデバイスを備え、
前記基板の平面方向において、前記ゲート領域が前記ソース領域および前記ドレイン領域の配列方向に対する垂直方向に延設されることで、前記ソース領域および前記ドレイン領域の間を分断しており、該ゲート領域が前記チャネル形成層のうち最も前記基板側の前記第２の窒化物半導体層途中よりも上の位置に形成されていることを特徴とする窒化物半導体装置。
【請求項６】
前記第２の窒化物半導体層と前記第３の窒化物半導体層を組として、複数組が積層されていることを特徴とする請求項１ないし５のいずれか１つに記載の窒化物半導体装置。
【請求項７】
前記第１の窒化物半導体層および前記第３の窒化物半導体層はＧａＮによって構成され、
前記第２の窒化物半導体層はＡｌＧａＮによって構成され、
前記ｐ型半導体層は、ｐ型のＧａＮによって構成されていることを特徴とする請求項１ないし６のいずれか１つに記載の窒化物半導体装置。
【請求項８】
前記ゲート領域と前記ソース領域との間に、前記チャネル形成層の表面から前記第１の窒化物半導体層まで達する凹部（３０）と、前記凹部内に形成されたゲート絶縁膜（３１）と、前記ゲート絶縁膜の上に形成されたゲート電極（３２）と、を有するＭＯＳ構造が備えられていることを特徴とする請求項１ないし７のいずれか１つに記載の窒化物半導体装置。
【請求項９】
前記ゲート領域は、前記ソース領域の電位に固定されていることを特徴とする請求項８に記載の窒化物半導体装置。
【発明の詳細な説明】
【技術分野】
【０００１】
本発明は、窒化ガリウム（以下、ＧａＮという）等の窒化物半導体を用いた窒化物半導体装置に関するものである。
【背景技術】
【０００２】
従来、特許文献１に、複数のチャネルを有する窒化物半導体装置において、ノーマリオフかつ低オン抵抗を実現する技術が開示されている。具体的には、ＧａＮ層の上にＡｌＧａＮ層とＧａＮ層とによるヘテロ接合体を繰り返し形成した構造とすることでナチュラルスーパージャンクション構造（以下、ＮＳＪ構造という）を形成している。そして、ＮＳＪ構造における最下層のＡｌＧａＮ層に達する第１ゲート構造部と、それよりも上層のＡｌＧａＮ層まで達する第２ゲート構造部を備えると共に、第１ゲート構造部および第２ゲート構造部を挟んだ両側にｎ型領域にて構成されるソース領域およびドレイン領域を配置している。
【０００３】
このように構成された窒化物半導体装置では、ゲート構造部がＭＯＳ構造とされている。そして、第１ゲート構造部に備えられる第１ゲート電極とゲート絶縁膜の静電ポテンシャルがＧａＮ層およびＡｌＧａＮ層のヘテロ接合体の伝導帯より低くなっていることから、ヘテロ界面のキャリアが無くなり、ノーマリオフ動作が行われる。また、複数層のヘテロ接合を備えることで２次元電子ガス（以下、２ＤＥＧという）の生成量を多くでき、オン抵抗を低減することが可能となる。そして、分極効果によってヘテロ接合体の積層数にかかわら所望のオフ耐圧を得ることができる。
【先行技術文献】
【特許文献】
【０００４】
【特許文献１】特開２０１３−９８２８４号公報
【発明の概要】
【発明が解決しようとする課題】
【０００５】
しかしながら、上記のように構成される窒化物半導体装置では、ノーマリオフ動作を行うためにＭＯＳ構造のゲート構造部としているが、ゲート絶縁膜の寿命を確保するためにゲート−ドレイン間距離Ｌｇｄを長くして電界を下げる必要がある、例えば、ゲート絶縁膜の寿命を考慮すると３ＭＶ／ｃｍ未満の電界強度にしなければならない。このため、その部分の抵抗を十分に下げることができず、オン抵抗が高くなる。
【０００６】
また、ゲート絶縁膜の寿命を満足する電界でも、電界としては高いため、電流遮断性を確保するにはゲート長Ｌｇを長くする必要がある。ゲート構造部は２ＤＥＧが形成される部分と比較してチャネル移動度が約１桁低く、ゲート長Ｌｇを長くすることによるオン抵抗への悪影響は大きい。
【０００７】
また、複数層のヘテロ接合それぞれに発生させられる各２ＤＥＧ層を十分な電子濃度とすると、同時に２次元ホールガス（以下、２ＤＨＧという）も発生する。ところが、ＭＯＳ構造ではホールの出し入れができないため、オフ時にホールがゲート横に溜まって高電界が発生し、高阻止耐圧の実現が困難になる。
【０００８】
本発明は上記点に鑑みて、高阻止耐圧を確保しつつ、より低オン抵抗化を図ることが可能な窒化物半導体装置を提供することを目的とする。
【課題を解決するための手段】
【０００９】
上記目的を達成するため、請求項１に記載の発明では、半絶縁性もしくは半導体にて構成される基板（１）と、基板上に電子走行層を構成する第１の窒化物半導体層（２）が形成されていると共に、第１の窒化物半導体層の上に第１の窒化物半導体層よりも禁制帯幅が大きく電子供給部を構成する第２の窒化物半導体層（３）と第２の窒化物半導体層よりも禁制帯幅が小さい第３の窒化物半導体層（４）とによるヘテロジャンクション構造が積層されたチャネル形成層と、基板の平面方向の一方向において、互いに離されて配置され、チャネル形成層の表面から第１の窒化物半導体層に達するように形成されたソース領域およびドレイン領域（９、１０）と、ソース領域とドレイン領域との間に配置され、ｐ型半導体層によって構成されるゲート領域（６）と、を有し、第１の窒化物半導体層と第２の窒化物半導体層との界面における第１の窒化物半導体層側に２次元電子ガスキャリアを誘起すると共に、第２の窒化物半導体層と該第２の窒化物半導体層の上層に位置する第３の窒化物半導体層との間に２次元ホールガスを誘起し、ソース領域とドレイン領域との間に電流を流す横型のスイッチングデバイスを備え、基板の平面方向において、ゲート領域がソース領域およびドレイン領域の配列方向に対する垂直方向に複数に分割されて備えられていることを特徴としている。
【００１０】
このような構成では、オフ状態の際には、電子もホールもない空乏状態にできる。この状態は電流遮断状態、つまり阻止状態であり、ドレイン領域に高電圧が掛かっても電流が流れない状態となる。そして、オン状態においては、ゲート領域とその近傍以外は、高密度の２ＤＥＧの電子で満たされる。このため、オン抵抗が十分に低い状態でソース−ドレイン間が導通したオン状態となる。このとき、高抵抗率のＭＯＳ構造チャネルではなく低効率の非常に低い２ＤＥＧ層を電流が流れる構造にできるため、ＭＯＳ構造と比較してオン抵抗を低減することが可能となる。
【００１１】
なお、上記各手段の括弧内の符号は、後述する実施形態に記載の具体的手段との対応関係の一例を示すものである。
【図面の簡単な説明】
【００１２】
【図１】本発明の第１実施形態にかかる窒化物半導体装置の断面斜視図である。
【図２】図１のII−II’線上において、オフ時にＧａＮ層２、ＡｌＧａＮ層３およびＧａＮ層４の界面に蓄積される電荷の様子を示した断面図である。
【図３】図２と同じ場所において、オン時にＧａＮ層２、ＡｌＧａＮ層３およびＧａＮ層４の界面に蓄積される電荷の様子を示した断面図である。
【図４】第１実施形態にかかる窒化物半導体装置の製造工程を示した断面図である。
【図５】本発明の第２実施形態にかかる窒化物半導体装置の断面斜視図である。
【図６（ａ）】本発明の第３実施形態にかかる窒化物半導体装置の断面斜視図である。
【図６（ｂ）】オン時にＧａＮ層２、ＡｌＧａＮ層３およびＧａＮ層４の界面に蓄積される電荷の様子を示した断面図である。
【図７】本発明の第４実施形態にかかる窒化物半導体装置の断面斜視図である。
【図８】本発明の第５実施形態にかかる窒化物半導体装置の断面斜視図である。
【図９】本発明の第６実施形態にかかる窒化物半導体装置の断面斜視図である。
【図１０】図９に示す窒化物半導体装置の等価回路図である。
【発明を実施するための形態】
【００１３】
以下、本発明の実施形態について図に基づいて説明する。なお、以下の各実施形態相互において、互いに同一もしくは均等である部分には、同一符号を付して説明を行う。
【００１４】
（第１実施形態）
本発明の第１実施形態について説明する。本実施形態では、窒化物半導体としてＧａＮを主成分とする化合物半導体を用いたＧａＮデバイスを有する窒化物半導体装置について説明する。
【００１５】
図１に示すように、本実施形態にかかる窒化物半導体装置は、横型のスイッチング素子を備えている。図１では、スイッチング素子の１セル分のみを示しているが、実際には例えば図１の紙面左端を中心線として左右対称にレイアウトされたものが複数形成されることでスイッチング素子が構成される。このスイッチング素子は、図１の左右方向をｘ方向、奥行き方向をｙ方向、上下方向をｚ方向として、以下のように構成されている。
【００１６】
横型のスイッチング素子は、基板１のうちｘｙ平面と平行とされた表面上に、ＧａＮ層２、ＡｌＧａＮ層３およびＧａＮ層４がｚ方向に順に積層された構造のものを化合物半導体基板として用いて形成されている。ＧａＮ層２、４は、電子走行層を構成するものであり、それぞれ、第１、第３の窒化物半導体層に相当する。ＡｌＧａＮ層３は、より詳しくはＡｌxＧａ1-xＮ（０＜ｘ≦１）にて構成されたものである。ＡｌＧａＮ層３は、第１、第３の窒化物半導体層よりも禁制帯幅が大きく電子供給部を構成するものであり、第２の窒化物半導体層に相当する。これらＧａＮ層２やＡｌＧａＮ層３およびＧａＮ層４によるヘテロジャンクション構造をチャネル形成層として、ＧａＮ層２とＡｌＧａＮ層３とによるＧａＮ／ＡｌＧａＮ界面のＧａＮ層２側に、ピエゾ効果および分極効果により２ＤＥＧキャリアを誘起する。
【００１７】
基板１は、Ｓｉ（１１１）などの半導体材料によって構成されている。この基板１の上にバッファ層１ａが形成されている。そして、このバッファ層１ａの上に、第１ＧａＮ層に相当するＧａＮ層２が形成され、さらにＧａＮ層２の上に、ＡｌＧａＮ層３と第２ＧａＮ層に相当するＧａＮ層４とを組とした積層構造が形成されている。ここでは基板１をＳｉ（１１１）としているが、ＳｉＣや、サファイヤ基板、ＡｌＮなどの半絶縁基板によって構成しても良い。
【００１８】
バッファ層１ａは、ＧａＮ層２の結晶性を良好なものにするために必要に応じて形成されるものであり、ＡｌＧａＮ−ＧａＮ超格子層などによって構成されている。ここでの結晶性とは、ＧａＮ層２中の欠陥や転位などであり、電気的および光学的な特性に対して影響を及ぼすものである。基板１の上に結晶性良くＧａＮ層２を形成できる場合には、バッファ層１ａを形成しなくても良い。
【００１９】
ＧａＮ層２、ＡｌＧａＮ層３およびＧａＮ層４は、例えばヘテロエピタキシャル成長によって形成されている。これら各層の厚みについては、１組以上の２ＤＥＧ、２ＤＨＧペアと、同数の正負の分極電荷（つまり＋分極と−分極）を生成し、かつ、空乏化したときにも全体としてほぼ中性条件が満たされる厚さとしている。
【００２０】
すなわち、これら各層のうち、ＧａＮ層２とＡｌＧａＮ層３との境界位置には正の分極電荷が生じ、ＡｌＧａＮ層３とＧａＮ層４との境界位置には負の分極電荷が生じる。そして、本実施形態の場合は、ＡｌＧａＮ層３の膜厚を一定値以上にすると、ＧａＮ層２とＡｌＧａＮ層３との境界位置近傍のＧａＮ層２には２ＤＥＧが形成され、これと対になるＡｌＧａＮ層３とＧａＮ層４との境界位置近傍のＧａＮ層４には２ＤＨＧが形成される。
【００２１】
具体的には、ＡｌＧａＮ層３の膜厚、つまりｚ方向寸法は、１０ｎｍ以上かつ２００ｎｍ以下、好ましくは３０ｎｍ以上かつ１２０ｎｍ以下に設定されている。ＡｌＧａＮ層３の膜厚を１０ｎｍ未満にすると、２ＤＥＧ面密度が８×１０12ｃｍ-2よりも小さくなり素子のオン抵抗の増大原因となる。一方、ＡｌＧａＮ層３の膜厚が２００ｎｍを超えると歪緩和に伴う転位密度が増大し素子特性のバラツキが大きくなり製造歩留りの極端な減少を引き起こす。典型的には欠陥密度が１×１０11ｃｍ-2以上となる。また、ＡｌＧａＮ層３の膜厚を３０ｎｍ以上かつ１２０ｎｍ以下にすると、上記の材料の本質的な問題が生じず高濃度の２ＤＥＧかつ低欠陥密度であることから、好ましい。また、ＡｌＧａＮ層３の上に形成されているＧａＮ層４の厚みも、同じ理由により上記と同じ膜厚範囲において設計する必要がある。特に４０ｎｍ−１００ｎｍの範囲にすると、２ＤＥＧと２ＤＥＧが形成される界面と対になるＧａＮ／ＡｌＧａＮ界面に２ＤＨＧが２ＤＥＧと同じオーダーで形成されるため理想的なＮＳＪ構造となり、素子の高耐圧化が容易になりより好ましい。
【００２２】
また、ＡｌＧａＮ層３とＧａＮ層４との膜厚比ＡｌＧａＮ／ＧａＮは、ＡｌＧａＮ／ＧａＮ≦５とされ、好ましくはＡｌＧａＮ／ＧａＮ≦２とされる。膜厚比ＡｌＧａＮ／ＧａＮが５を超えるとＡｌＧａＮ層３が格子緩和し、効果的に２ＤＥＧおよび２ＤＨＧが生じず高抵抗となる。また、膜厚比ＡｌＧａＮ／ＧａＮを１／２以上かつ２以下にすると、最下層のＧａＮの格子定数を引き継ぎ顕著に歪緩和することなくＡｌＧａＮ／ＧａＮ積層構造が形成され、転位や欠陥密度が１×１０11ｃｍ-2以下に低く抑えられることから、好ましい。
【００２３】
化合物半導体基板の比抵抗値については、目的とするデバイスの特性に応じて、化合物半導体基板を構成する各層の不純物濃度により任意に調整すれば良い。
【００２４】
この化合物半導体基板の表面からチャネル形成層のうちの最も基板１側の層、つまり最下層のＧａＮ層２に達しつつ、基板１には達しない程度の深さの凹部５が形成されている。本実施形態の場合、凹部５は、ｙ方向において複数個が等間隔、換言すれば周期的に形成されている。各凹部５は、ｘｙ平面での断面形状が四角形とされた四角柱状とされており、相対する二辺それぞれがｘ方向およびｙ方向に平行とされている。
【００２５】
この各凹部５内にゲートを構成するｐ型半導体層で構成されたｐ+−ＧａＮ層６が形成されている。このため、ｐ+−ＧａＮ層６も、凹部５と同様に、ｙ方向において等間隔に周期的に配置されている。換言すれば、ｐ+−ＧａＮ層６は、ゲート領域がｙ方向において複数に分割されて備えられている。ｐ+−ＧａＮ層６の不純物濃度は、例えば１×１０18ｃｍ-3以上に設定されている。このようにｐ+−ＧａＮ層６の不純物濃度を設定することで、ｐ+−ＧａＮ層６をゲートとして機能させられるのに加えて、パンチスルーリーク電流を抑制できるようにしている。
【００２６】
凹部５やｐ+−ＧａＮ層６の間隔であるゲート間隔Ｗについては、ｐ+−ＧａＮ層６と後述するソース領域を構成するｎ+−ＧａＮ層９との間のゲート−ソース間距離Ｌｇｓとｐ+−ＧａＮ層６のｘ方向長さＬｇｘの和、すなわちＬｇｓ+Ｌｇｘ以下に設定してある。ここでは、距離Ｌｇｓ+Ｌｇｘに対するゲート間隔Ｗの比が０．２５〜１となるようにしている。例えば、距離Ｌｇｓ+Ｌｇｘを２μｍとする場合には、ゲート間隔Ｗを０．５〜２μｍとしている。
【００２７】
また、ｐ+−ＧａＮ層６を挟んだ両側においても、化合物半導体基板の表面から最下層のＧａＮ層２に達しつつ、基板１には達しない程度の深さの凹部７、８が形成されている。これら各凹部７、８内には、ソース領域およびドレイン領域を構成するｎ型の半導体層で形成されたｎ+−ＧａＮ層９、１０が備えられている。ｎ+−ＧａＮ層９、１０は、共にｐ+−ＧａＮ層６から離れた位置に形成されており、ｙ方向に延設されている。
【００２８】
なお、ゲート−ドレイン間距離Ｌｇｄによって素子耐圧が決まるが、所望の素子耐圧に従って寸法設計を行えば良い。また、ｐ+−ＧａＮ層６やｎ+−ＧａＮ層９、１０の上には図示しないゲート電極やソース電極およびドレイン電極が形成されており、これら各電極がｐ+−ＧａＮ層６やｎ+−ＧａＮ層９、１０に対してオーミック接触させられている。
【００２９】
以上のようにして、本実施形態にかかる横型のスイッチング素子を備えた窒化物半導体装置が構成されている。このように構成される横型のスイッチング素子は、以下のように動作する。
【００３０】
まず、図２を参照してオフ状態について説明する。ｐ+−ＧａＮ層６に印加するゲート電圧Ｖｇを負電圧とした場合、つまりソース領域やドレイン領域よりもゲート電圧Ｖｇを負側に上昇させた場合、２ＤＨＧのホールはゲート電圧Ｖｇに応じてゲート領域から吸出されて減少する。同時に、２ＤＥＧの電子がソース領域やドレイン領域から吸出されて同様に減少する。そして、ゲート電圧Ｖｇの負電圧を大きくすると、図２に示すように、電子もホールもない空乏状態となる。この状態は電流遮断状態、つまり阻止状態であり、ドレイン領域に高電圧が掛かっても電流が流れない状態となる。
【００３１】
続いて、図３を参照してオン状態について説明する。ｐ+−ＧａＮ層６に対してゲート電圧Ｖｇが印加されていない場合、ｐ+−ＧａＮ層６にて構成されるゲート領域とその近傍以外は、図３に示すように高密度の２ＤＥＧの電子で満たされている。このため、オン抵抗が十分に低い状態でソース−ドレイン間が導通したオン状態となる。このとき、高抵抗率のＭＯＳ構造チャネルではなく低効率の非常に低い２ＤＥＧ層を電流が流れる構造にできるため、ＭＯＳ構造と比較してオン抵抗を低減することが可能となる。また、ゲート間隔Ｗについてもゲート−ソース間距離Ｌｇｓとｐ+−ＧａＮ層６のｘ方向長さＬｇｘの和、すなわちＬｇｓ+Ｌｇｘに基づいて設定すれば良く、比較的広い間隔に設定できることから、電流を流せなくなる無効領域を狭くでき、その部分での抵抗増加を最小限に抑えることができる。したがって、さらにオン抵抗を低減することが可能となる。
【００３２】
このようにして、高阻止耐圧を確保しつつ、より低オン抵抗化を図ることが可能な窒化物半導体装置とすることができる。
【００３３】
また、ゲート領域に負電圧が印加されて全体の２ＤＥＧ、２ＤＨＧが枯渇した場合には、正負の分極電荷量がバランスしているので、ｘ方向の電界はゲート領域近傍やドレイン領域近傍をのぞいてほぼ均一となる。所望の耐圧を得る上で、ゲート−ドレイン間距離Ｌｇｄを最も短縮できるのは、このように電界が均一の場合である。このように電界が均一の状態にすることができるため、ゲート−ドレイン間距離Ｌｇｄが短縮され、その分の抵抗成分を下げることが可能になるため、よりオン抵抗を低減することが可能となる。
【００３４】
さらに、本実施形態では、ゲート領域を複数に分割しつつ、そのゲート間隔Ｗをゲート−ソース間距離Ｌｇｓとｐ+−ＧａＮ層６のｘ方向長さＬｇｘの和、すなわちＬｇｓ+Ｌｇｘ以下としている。このため、阻止状態において、ドレイン電圧起因の電界がゲート領域間に入り込もうとしても、その入り込みを抑制することが可能となる。したがって、ドレイン電圧起因の電界がゲート領域間を抜けてソース領域に到達することを防止でき、ドレイン−ソース間にパンチスルー電流が流れて阻止状態が破れることを防止することが可能となる。
【００３５】
また、ゲート領域がゲート絶縁膜のない半導体のみによる構造、つまりＭＯＳ構造ではないため、オフ状態での絶縁膜寿命に制約されずゲート−ドレイン間距離Ｌｇｄを短縮できる。したがって、よりオン抵抗を低減することが可能となる。
【００３６】
そして、このようにゲート領域が半導体のみによる構造であるため、ホールの出入りが可能となっている。したがって、オフ時に過剰なホールがゲート領域近傍に蓄積されて高電界を発生することがないため、それによる耐圧劣化が生じないようにできる。
【００３７】
続いて、本実施形態にかかる横型のスイッチング素子の製造方法について、図４を参照して説明する。
【００３８】
〔図４（ａ）に示す工程〕
Ｓｉ（１１１）にて構成された基板１の表面に、バッファ層１ａを介してＧａＮ層２、ＡｌＧａＮ層３およびＧａＮ層４が順に積層された構造を有する化合物半導体基板を用意する。例えば、基板１の表面に、ＧａＮ層２やＡｌＧａＮ層３およびＧａＮ層４をＭＯＣＶＤ（Metal Organic Chemical Vapor Deposition：有機金属気相成長）法や超高純度、高精度にしたＭＢＥ（Molecular Beam Epitaxy：分子線エピタキシー）法などによって形成する。
【００３９】
〔図４（ｂ）に示す工程〕
ＧａＮ層４の表面に、酸化膜（ＳｉＯ2）もしくは窒化膜（ＳｉＮ）などによって構成されるマスク２０を形成した後、マスク２０をパターニングしてｐ+−ＧａＮ層６の形成予定領域を開口させる。例えば、マスク２０の表面に図示しないレジストを形成し、フォトリソグラフィ工程を経てレジストをパターニングしたのち、このレジストを用いてマスク２０をパターニングする。この後、マスク２０を用いたドライエッチング工程を行うことで、ＡｌＧａＮ層３およびＧａＮ層４をエッチングし、最下層に位置するＧａＮ層２まで達する凹部５を形成する。
【００４０】
〔図４（ｃ）に示す工程〕
さらに、マスク２０によってＡｌＧａＮ層３の表面を覆った状態でＧａＮ層を選択的にエピタキシャル成長（以下、選択エピという）させる。これにより、最表面に位置しているＧａＮ層４の位置まで凹部５内を埋め込むようにｐ+−ＧａＮ層６を選択エピする。このように、選択エピによってｐ+−ＧａＮ層６を形成しているため、ｐ+−ＧａＮ層６を凹部５内にのみ形成することができる。
【００４１】
〔図４（ｄ）に示す工程〕
マスク２０の上から、もしくはマスク２０を除去した後、新たにマスク２１を形成し、マスク２０、２１をパターニングしてｎ+−ＧａＮ層９、１０の形成予定領域においてマスク２０、２１を開口させる。マスク２１については、例えばマスク２０と同じ材質で構成しており、マスク２０と同様の手法によってパターニングしている。そして、マスク２０、２１を用いたドライエッチング工程を行うことで、ＡｌＧａＮ層３およびＧａＮ層４をエッチングし、最下層に位置するＧａＮ層２まで達する凹部７、８を形成する。
【００４２】
〔図４（ｅ）に示す工程〕
さらに、マスク２１によってＧａＮ層４の表面を覆った状態でＧａＮ層を選択エピする。これにより、最表面に位置しているＧａＮ層４の位置まで凹部７、８内を埋め込むようにｎ+−ＧａＮ層９、１０が形成される。このように、選択エピによってｎ+−ＧａＮ層９、１０を形成しているため、これらを凹部７、８内にのみ形成することができる。
【００４３】
この後の工程については図示していないが、マスク２０、２１を除去してからｐ+−ＧａＮ層６やｎ+−ＧａＮ層９、１０を覆うように層間絶縁膜を形成したのち、層間絶縁膜をパターニングしてコンタクトホールを形成するという層間絶縁膜形成工程を行う。さらに、コンタクトホールを通じてゲート電極やソース電極およびドレイン電極を形成する電極形成工程を行う。このようにして、本実施形態にかかるスイッチング素子が備えられた窒化物半導体装置が完成する。
【００４４】
（第２実施形態）
本発明の第２実施形態について説明する。本実施形態は、第１実施形態に対して化合物半導体基板の構成、具体的にはチャネル形成層の構成を変更したものである。その他については、本実施形態は第１実施形態と同様であるため、第１実施形態と異なる部分についてのみ説明する。
【００４５】
図５に示すように、本実施形態では、基板１の表面に形成したＧａＮ層２の上に、ＡｌＧａＮ層３とＧａＮ層４とが積層された構造の組が繰り返し複数組形成されたものを化合物半導体基板として用いている。各組に備えられるＡｌＧａＮ層３の膜厚、つまりｚ方向寸法は、第１実施形態で説明したように、１０ｎｍ以上かつ２００ｎｍ以下、好ましくは３０ｎｍ以上かつ１２０ｎｍ以下に設定されている。そして、複数組のＡｌＧａＮ層３およびＧａＮ層４によるヘテロジャンクション構造によってチャネル形成層を構成している。具体的には、ＧａＮ層２とＡｌＧａＮ層３とのＧａＮ／ＡｌＧａＮ界面のＧａＮ層２側や、各層のＧａＮ層４およびＡｌＧａＮ層３によるＧａＮ／ＡｌＧａＮ界面のＧａＮ層４側に、ピエゾ効果および分極効果により２ＤＥＧキャリアを誘起する。
【００４６】
なお、ここではＡｌＧａＮ層３とＧａＮ層４の組の積層構造を２組のみ形成した構造を図示してあるが、３組以上を備えた構造としても良い。
【００４７】
このように、本実施形態では、第１実施形態に対してＡｌＧａＮ層３とＧａＮ層４の組を追加して積層している。このようにすれば、下層に位置しているＧａＮ層４と追加したＡｌＧａＮ層３との境界には正の分極電荷と２ＤＥＧが発生し、追加したＡｌＧａＮ層３とＧａＮ層４との境界に負の分極電荷と２ＤＨＧが発生する。さらに多くの組を積層した場合でも各層の境界に、同様に正、負の分極電荷と２ＤＥＧ、２ＤＨＧが生じる。
【００４８】
このように、本実施形態では、複数組のＧａＮ層２とＡｌＧａＮ層３とが繰り返し形成されていることから、複数層で２ＤＥＧキャリアを生成することが可能となる。そして、オン抵抗は、２ＤＥＧキャリアの層数にほぼ反比例して低減されるため、複数層で２ＤＥＧキャリアを生成することによって、さらにオン抵抗を低減することができる。これらＧａＮ層２とＡｌＧａＮ層３とを繰り返す組数を増加させるほど、さらにオン抵抗の低減が可能である。
【００４９】
（第３実施形態）
本発明の第３実施形態について説明する。本実施形態は、第１、第２実施形態に対してゲート領域を構成するｐ+−ＧａＮ層６の構成を変更したものである。その他については、本実施形態は第１、第２実施形態と同様であるため、第１、第２実施形態と異なる部分についてのみ説明する。なお、ここでは第１実施形態に対してｐ+−ＧａＮ層６の構成を変更しものを例に挙げるが、第２実施形態に対しても同様の構造を適用できる。
【００５０】
図６（ａ）に示すように、本実施形態では、ｐ+−ＧａＮ層６を最も下層側のＡｌＧａＮ層３まで達しつつＧａＮ層２まで達しない構造としている。このように、本実施形態では、最も下層側のＡｌＧａＮ層３の途中までｐ+−ＧａＮ層６を形成している。
【００５１】
このような構造としても、ホールの吸出しを行うことができ、かつ、ドレイン領域からの電界をゲート領域によって抑制できることから、第１実施形態と同様の効果を得ることができる。
【００５２】
さらに、このような構造では、図６（ｂ）に示すように、２ＤＥＧ層をｐ+−ＧａＮ層６によって無効化する部分がないことから、ゲート領域での抵抗成分をさらに下げられるという効果が得られる。
【００５３】
なお、ここではｐ+−ＧａＮ層６を最も下層側に位置するＡｌＧａＮ層３の途中まで形成する構造としたが、その上のＧａＮ層４の途中まで形成する構造としても同様の効果を得ることができる。
【００５４】
（第４実施形態）
本発明の第４実施形態について説明する。本実施形態も、第１実施形態に対してゲート領域を構成するｐ+−ＧａＮ層６の構成を変更したものである。その他については、本実施形態は第１実施形態と同様であるため、第１実施形態と異なる部分についてのみ説明する。
【００５５】
図７に示すように、本実施形態でも、ｐ+−ＧａＮ層６を最も下層側のＡｌＧａＮ層３まで達しつつＧａＮ層２まで達しない構造、つまりＡｌＧａＮ層３の厚み途中よりも上の位置に形成した構造としている。さらに、ｐ+−ＧａＮ層６をｙ方向において連続させた構造とし、ソース領域とドレイン領域との間を分断している。
【００５６】
このような構造としても、ホールの吸出しを行うことができ、かつ、ドレイン領域からの電界をゲート領域によって抑制できることから、第１実施形態と同様の効果を得ることができる。さらに、このような構造では、連続したｐ+−ＧａＮ層６にて構成されるゲート領域により、ドレイン領域の電界がゲート領域に入り込むことが無くなる。このため、電界遮断効果については、第３実施形態よりも更に高くすることができる。
【００５７】
なお、本実施形態の場合、ＡｌＧａＮ層３およびＧａＮ層４の組を複数積層すると、ｐ+−ＧａＮ層６によって２ＤＥＧが遮られることになることから、ＡｌＧａＮ層３およびＧａＮ層４の組は１組あれば良い。
【００５８】
（第５実施形態）
本発明の第５実施形態について説明する。本実施形態も、第１、第２実施形態に対してゲート領域を構成するｐ+−ＧａＮ層６の構成を変更したものである。その他については、本実施形態は第１、第２実施形態と同様であるため、第１、第２実施形態と異なる部分についてのみ説明する。なお、ここでは第２実施形態に対してｐ+−ＧａＮ層６の構成を変更しものを例に挙げるが、第１実施形態に対しても同様の構造を適用できる。
【００５９】
図８に示すように、本実施形態では、ｐ+−ＧａＮ層６をｙ方向に連続した構造としつつ、ｐ+−ＧａＮ層６を最も上層側のＧａＮ層４の上に配置した構造としている。
【００６０】
このような構造では、ゲート領域を構成するｐ+−ＧａＮ層６に対して負電圧を印加すると、各２ＤＨＧ層のホールを吸い出せるし、ドレイン領域からの電界をゲート領域によって抑制できる。このため、第４実施形態と同様の効果を得ることができる。
【００６１】
さらに、ＡｌＧａＮ層３およびＧａＮ層４の組を複数積層していることから、各組に２ＤＥＧ層を形成できる。したがって、さらにオン抵抗の低減を図ることが可能となる。
【００６２】
（第６実施形態）
本発明の第６実施形態について説明する。本実施形態は、第１〜第５実施形態に対して構成要素を追加したものである。その他については、本実施形態は第１〜第５実施形態と同様であるため、第１〜第５実施形態と異なる部分についてのみ説明する。なお、ここでは第２実施形態に対して構成要素を追加したものを例に挙げるが、第１、第３〜第５実施形態に対しても同様の構造を適用できる。
【００６３】
図９に示すように、本実施形態では、ゲート領域とソース領域との間に、ＭＯＳ構造を備えている。具体的には、化合物半導体基板の表面からチャネル形成層のうちの最も基板１側の層、つまり最下層のＧａＮ層２に達しつつ、基板１には達しない程度の深さの凹部３０が形成されている。この凹部３０内にゲート絶縁膜３１を介してゲート電極（以下、ＭＯＳゲートという）３２が形成されている。そして、ｐ+−ＧａＮ層６で構成されたゲート領域については、ソース領域の電位、例えば接地電位に固定してある。
【００６４】
このように、ゲート領域とソース領域との間にＭＯＳ構造を備えている。したがって、ＭＯＳゲート３２に対して電圧を印加していないときにはＭＯＳ構造によって２ＤＥＧによる電流経路を遮断することが可能となり、より確実にノーマリオフを実現することが可能となる。
【００６５】
また、ドレイン領域に高電圧が掛かったとしても、ゲート領域をソース領域の電位に固定していることから、以下の動作を行う。このため、ＭＯＳ構造を備えていたとしてもＭＯＳ構造には高電圧が印加されないようにできる。
【００６６】
すなわち、ＭＯＳゲート３２への電圧印加を停止してＭＯＳチャネルがオフされると、ＭＯＳ構造とゲート領域との間の電位が上昇する。これは、この電位に対して相対的にゲート領域を構成するｐ+−ＧａＮ層６に負電圧が掛かった状態に相当し、その負電圧が閾値電圧Ｖｔｈ以下となったときにｐ+−ＧａＮ層６のゲート領域はカットオフ状態となる。具体的には、図１０に示す等価回路のように、ＭＯＳゲート３２によるＭＯＳＦＥＴ１００とｐ+−ＧａＮ層６のゲートによるＦＥＴ２００とが直列的に並んだ構造となる。そして、ＦＥＴ２００のドレイン電位が高くなると、ＭＯＳＦＥＴ１００、２００の間の電位（図中のＡ点電位）が持ち上がり、ＦＥＴ２００のゲートが相対的にマイナス電位となって、ＦＥＴ２００がカットオフ状態となる。このため、この状態において、それ以上ドレイン電圧が上がったとしても、ＭＯＳ構造での電圧上昇や電界増加は生じない。
【００６７】
したがって、ＭＯＳ構造の近傍の電界を低く保つことが可能となる。そして、ＭＯＳ構造におけるゲート絶縁膜に高電圧が掛からないことから、ゲート絶縁膜の寿命を考慮してゲート−ドレイン間距離Ｌｇｄを長くする必要がなくなる。このため、ゲート−ドレイン間距離Ｌｇｄを短縮することができ、その分の抵抗成分を下げることが可能となって、オン抵抗を低減することが可能となる。また、ＭＯＳ構造において、電流遮断性を確保するためにゲート長Ｌｇを長くする必要がないため、ＭＯＳ構造を備えることによるオン抵抗への悪影響を小さくすることが可能となる。また、ターンオフ時のホールについてはｐ+−ＧａＮ層６で構成されたゲート領域に吸収されるため、オフ時にホールが溜まることで高電界が発生することを抑制でき、高阻止耐圧を実現することが可能となる。
【００６８】
（他の実施形態）
本発明は上記した実施形態に限定されるものではなく、特許請求の範囲に記載した範囲内において適宜変更が可能である。
【００６９】
また、上記各実施形態で説明した窒化物半導体装置の構成の寸法、製造方法などは一例を示したに過ぎない。例えば、各実施形態においてｎ+−ＧａＮ層９、１０をＳｉのイオン注入によって形成しても良い。このようにイオン注入によってｎ+−ＧａＮ層９、１０を形成する場合、２ＤＥＧ層とｎ+−ＧａＮ層９、１０とが重なった構造となることから、コンタクト抵抗を低減することができる。また、選択エピと比較して単純なイオン注入によってｎ+−ＧａＮ層９、１０を形成することから、製造工程を単純化することも可能となる。
【００７０】
また、上記各実施形態では、ソース領域やドレイン領域をｎ+−ＧａＮ層９、１０で構成したが、これらをショットキー電極に置き換えた構造とすることもできる。このような構造の場合、選択エピではなくショットキー電極の埋込みを行えば良いため、埋込エピよりも製造工程を単純化することが可能となる。
【００７１】
さらに、上記各実施形態では、チャネル形成層を構成する第１、第３の窒化物半導体層および第２の窒化物半導体層を、それぞれＧａＮ層２、４およびＡｌＧａＮ層３によって構成される場合を例に挙げて説明した。しかしながら、これらは一例を示したものであり、第１、第３の窒化物半導体層およびこれよりも禁制帯幅が大きな第２の窒化物半導体層によってチャネル形成層が構成されるものであれば、他の材料であっても良い。
【符号の説明】
【００７２】
１          基板
２、４      ＧａＮ層
３          ＡｌＧａＮ層
５、７、８      凹部
６          ｐ+−ＧａＮ層
９、１０    ｎ+−ＧａＮ層
【図１】
0006304155.tif 000002
【図２】
0006304155.tif 000003
【図３】
0006304155.tif 000004
【図４】
0006304155.tif 000005
【図５】
0006304155.tif 000006
【図６（ａ）】
0006304155.tif 000007
【図６（ｂ）】
0006304155.tif 000008
【図７】
0006304155.tif 000009
【図８】
0006304155.tif 000010
【図９】
0006304155.tif 000011
【図１０】
0006304155.tif 000012